(57)【要約】  本発明の光学材料の製造方法は、１以上のスルフィド結合および／または１以上のエステル結合を有する二官能以上のチオール化合物（Ａ）と、イミダゾール系硬化触媒（Ｂ）との混合液を調製する工程と、前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する工程と、前記光学材料用重合性組成物を、鋳型内に注入する工程と、前記光学材料用重合性組成物を前記鋳型内で重合硬化する工程と、を含む。【特許請求の範囲】
【請求項１】
１以上のスルフィド結合および／または１以上のエステル結合を有する二官能以上のチオール化合物（Ａ）と、イミダゾール系硬化触媒（Ｂ）との混合液を調製する工程と、
前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する工程と、
前記光学材料用重合性組成物を、鋳型内に注入する工程と、
前記光学材料用重合性組成物を前記鋳型内で重合硬化する工程と、
を含む光学材料の製造方法。
【請求項２】
イミダゾール系硬化触媒（Ｂ）は、下記一般式（２）
【化１】
2015125817.tif 000006
（式中、Ｒ１、Ｒ２、Ｒ３及びＲ４は独立して水素、メルカプト基、シアノ基、置換されていてもよいアルキル基、または置換されていてもよいフェニル基で表される基であり、それぞれ同一でも異なっていてもよい。）
で表される化合物を少なくとも１種以上含む、請求項１に記載の光学材料の製造方法。
【請求項３】
イミダゾール系硬化触媒（Ｂ）が、ジメチルイミダゾール、およびベンジルメチルイミダゾールよりなる群から選択される少なくとも１種である、請求項１または２に記載の光学材料の製造方法。
【請求項４】
脂環族イソシアネート化合物（ｃ１）は、１，３−ビス（イソシアナトメチル）シクロヘキサン、１，４−ビス（イソシアナトメチル）シクロヘキサン、ビス（４−イソシアナトシクロへキシル）メタン、ビス（イソシアナトメチル）−ビシクロ［２．２．１］ヘプタン、およびイソホロンジイソシアネートよりなる群から選択される少なくとも１種であり、
脂肪族イソシアネート化合物（ｃ２）は、ｍ−キシリレンジイソシアネート、１，５−ペンタメチレンジイソシアネート、１，６−ヘキサメチレンジイソシアネート、１，７−ヘプタメチレンジイソシアネート、リジンジイソシアネート、リジントリイソシアネート，ダイマー酸ジイソシアネート、オクタメチレンジイソシアネート、およびデカメチレンジイソシアネートおよびその変性体よりなる群から選択される少なくとも１種である、請求項１〜３のいずれかに記載の光学材料の製造方法。
【請求項５】
チオール化合物（Ａ）のうち１以上のスルフィド結合を有する二官能以上のチオール化合物は、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ビス（メルカプトエチル）スルフィド、２，５−ビス（メルカプトメチル）−１，４−ジチアン、１，１，３，３−テトラキス（メルカプトメチルチオ）プロパン、４，６−ビス（メルカプトメチルチオ）−１，３−ジチアン、および２−（２，２−ビス（メルカプトメチルチオ）エチル）−１，３−ジチエタンよりなる群から選択される少なくとも１種である、請求項１〜４のいずれかに記載の光学材料の製造方法。
【請求項６】
チオール化合物（Ａ）のうち１以上のエステル結合を有する二官能以上のチオール化合物は、ペンタエリスリトールテトラキス（２−メルカプトアセテート）、ペンタエリスリトールテトラキス（３−メルカプトプロピオネート）、および下記一般式（１）で表されるチオール化合物よりなる群から選択される少なくとも１種である、請求項１〜５のいずれかに記載の光学材料の製造方法：
【化２】
2015125817.tif 000007
（式中、ｌ、ｍ、ｒは、独立して１〜４の整数を示し、ｎは１〜３の整数を示す。Ｒは、水素またはメチル基を表し、Ｒが複数存在する場合は、それぞれ同一でも異なっていてもよい。）
【請求項７】
一般式（１）で表されるチオール化合物において、ｌ、ｍは、独立して１〜２の整数を示し、ｒは１〜３の整数、およびｎは１または２である、請求項６に記載の光学材料の製造方法。
【請求項８】
請求項１〜７のいずれかに記載の製造方法により得られた光学材料。
【請求項９】
請求項１〜７のいずれかに記載の製造方法における工程を含む、プラスチック眼鏡レンズの製造方法。
【請求項１０】
前記光学材料用重合性組成物を前記鋳型内で重合硬化する前記工程により、レンズ基材を調製し、
さらに、前記レンズ基材の少なくとも一方の面上に、プライマー層、ハードコート層、反射防止層を順に形成する工程を含む、請求項９に記載のプラスチック眼鏡レンズの製造方法。
【請求項１１】
請求項９または１０に記載の方法により得られたプラスチック眼鏡レンズ。
【請求項１２】
レンズ注型用鋳型内に、偏光フィルムの少なくとも一方の面がモールドから離隔した状態で、該偏光フィルムを固定する工程と、
１以上のスルフィド結合および／または１以上のエステル結合を有する二官能以上のチオール化合物（Ａ）と、イミダゾール系硬化触媒（Ｂ）との混合液を調製する工程と、
前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する工程と、
前記偏光フィルムと前記モールドとの間の空隙に、前記光学材料用重合性組成物を注入する工程と、
前記光学材料用重合性組成物を重合硬化して、前記偏光フィルムの少なくとも一方の面にポリチオウレタン樹脂からなる層を積層する工程と、
を含む、プラスチック偏光レンズの製造方法。
【請求項１３】
請求項１２に記載の方法により得られたプラスチック偏光レンズ。
【発明の詳細な説明】
【技術分野】
【０００１】
本発明は、光学材料の製造方法に関する。
【背景技術】
【０００２】
プラスチックレンズは、無機レンズに比べ、軽量で割れ難く、染色が可能なため、眼鏡レンズ、カメラレンズ等の光学素子に急速に普及してきている。これまでに様々なレンズ用樹脂が開発され使用されており、その中でも代表的な例として、イソシアネート化合物とチオール化合物を含む重合性組成物から得られるチオウレタン樹脂が挙げられる。
チオウレタン樹脂からなるプラスチックレンズに関するものとして、以下の特許文献１〜５を挙げることができる。【０００３】
特許文献１、２には、イミダゾール系触媒を加硫促進剤として用い、硫黄とエピチオ基を有する化合物とを反応させて得られるプレポリマーに、ポリイソシアナート化合物と、ポリチオール化合物とを混合して得られる重合性組成物と、当該組成物から得られるプラスチックレンズが開示されている。【０００４】
特許文献３には、チオール化合物とイソシアネート化合物とから得られるチオウレタン化合物と、イミダゾール化合物等の光重合開始剤とを含む感光性樹脂組成物が開示されている。【０００５】
特許文献４には、ポリチオールオリゴマーと、ポリ（チオ）イソシアナート基含有化合物とを反応させるポリチオウレタン樹脂の製造方法が開示されている。このポリチオールオリゴマーは、イミダゾール系触媒を用いて、二官能以上のポリチオール化合物とイオウとを反応させて得られることが開示されている。【０００６】
特許文献５には、（Ａ）メルカプト基を１個以上有する化合物、（Ｂ１）末端の全て、または一部がメルカプト基からなるポリウレタンプレポリマーおよび／またはポリチオウレタンプレポリマー、（Ｃ）ポリイソシアネ−ト化合物および／またはポリイソチオシアネート化合物を含む重合性組成物が開示されている。そして、当該組成物を、イミダゾール類等の硬化触媒の存在下に加熱重合し、樹脂を製造することができることが記載されている。しかしながら、具体的にイミダゾール類を用いた例は開示されていない。
【先行技術文献】
【特許文献】
【０００７】
【特許文献１】特開２００５−１２１６７９号公報
【特許文献２】特開２００５−２８１５２７号公報
【特許文献３】国際公開２００８／０２３６０３号パンフレット
【特許文献４】国際公開２００８／０２６７２７号パンフレット
【特許文献５】特開２００６−２６５４０８号公報
【発明の概要】
【発明が解決しようとする課題】
【０００８】
上記文献に記載された重合性組成物から得られたプラスチックレンズ等の光学材料は、脈理や白濁等の不具合を生じることがあり、光学材料の性能に悪影響を与え、製品の歩留まりを低下させることがあった。
【課題を解決するための手段】
【０００９】
本発明者らは、上記課題を達成すべく鋭意検討した結果、特定の硬化触媒をポリチオール化合物に加えて混合液を調製する工程を含む製法により得られた光学材料用重合性組成物を用いることにより、脈理の発生率が低く、異物の発生が抑制され、さらに屈折率等の光学物性に優れた高品質の光学材料が得られることを見出した。【００１０】
本発明は以下に示すことができる。
［１］  １以上のスルフィド結合および／または１以上のエステル結合を有する二官能以上のチオール化合物（Ａ）と、イミダゾール系硬化触媒（Ｂ）との混合液を調製する工程と、
前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する工程と、
前記光学材料用重合性組成物を、鋳型内に注入する工程と、
前記光学材料用重合性組成物を前記鋳型内で重合硬化する工程と、
を含む光学材料の製造方法。
［２］  イミダゾール系硬化触媒（Ｂ）は、下記一般式（２）
【化１】
2015125817.tif 000002
（式中、Ｒ１、Ｒ２、Ｒ３及びＲ４は独立して水素、メルカプト基、シアノ基、置換されていてもよいアルキル基、または置換されていてもよいフェニル基で表される基であり、それぞれ同一でも異なっていてもよい。）
で表される化合物を少なくとも１種以上含む、［１］に記載の光学材料の製造方法。
［３］  イミダゾール系硬化触媒（Ｂ）が、ジメチルイミダゾール、およびベンジルメチルイミダゾールよりなる群から選択される少なくとも１種である、［１］または［２］に記載の光学材料の製造方法。
［４］  脂環族イソシアネート化合物（ｃ１）は、１，３−ビス（イソシアナトメチル）シクロヘキサン、１，４−ビス（イソシアナトメチル）シクロヘキサン、ビス（４−イソシアナトシクロへキシル）メタン、ビス（イソシアナトメチル）−ビシクロ［２．２．１］ヘプタン、およびイソホロンジイソシアネートよりなる群から選択される少なくとも１種であり、
脂肪族イソシアネート化合物（ｃ２）は、ｍ−キシリレンジイソシアネート、１，５−ペンタメチレンジイソシアネート、１，６−ヘキサメチレンジイソシアネート、１，７−ヘプタメチレンジイソシアネート、リジンジイソシアネート、リジントリイソシアネート，ダイマー酸ジイソシアネート、オクタメチレンジイソシアネート、およびデカメチレンジイソシアネートおよびその変性体よりなる群から選択される少なくとも１種である、［１］〜［３］のいずれかに記載の光学材料の製造方法。
［５］  チオール化合物（Ａ）のうち１以上のスルフィド結合を有する二官能以上のチオール化合物は、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ビス（メルカプトエチル）スルフィド、２，５−ビス（メルカプトメチル）−１，４−ジチアン、１，１，３，３−テトラキス（メルカプトメチルチオ）プロパン、４，６−ビス（メルカプトメチルチオ）−１，３−ジチアン、および２−（２，２−ビス（メルカプトメチルチオ）エチル）−１，３−ジチエタンよりなる群から選択される少なくとも１種である、［１］〜［４］のいずれかに記載の光学材料の製造方法。
［６］  チオール化合物（Ａ）のうち１以上のエステル結合を有する二官能以上のチオール化合物は、ペンタエリスリトールテトラキス（２−メルカプトアセテート）、ペンタエリスリトールテトラキス（３−メルカプトプロピオネート）、および下記一般式（１）で表されるチオール化合物よりなる群から選択される少なくとも１種である、［１］〜［５］のいずれかに記載の光学材料の製造方法：
【化２】
2015125817.tif 000003
（式中、ｌ、ｍ、ｒは、独立して１〜４の整数を示し、ｎは１〜３の整数を示す。Ｒは、水素またはメチル基を表し、Ｒが複数存在する場合は、それぞれ同一でも異なっていてもよい。）
［７］  一般式（１）で表されるチオール化合物において、ｌ、ｍは、独立して１〜２の整数を示し、ｒは１〜３の整数、およびｎは１または２である、［６］に記載の光学材料の製造方法。
［８］  ［１］〜［７］のいずれかに記載の製造方法により得られた光学材料。
［９］  ［１］〜［７］のいずれかに記載の製造方法における工程を含む、プラスチック眼鏡レンズの製造方法。
［１０］  前記光学材料用重合性組成物を前記鋳型内で重合硬化する前記工程により、レンズ基材を調製し、
さらに、前記レンズ基材の少なくとも一方の面上に、プライマー層、ハードコート層、反射防止層を順に形成する工程を含む、［９］に記載のプラスチック眼鏡レンズの製造方法。
［１１］  ［９］または［１０］に記載の方法により得られたプラスチック眼鏡レンズ。
［１２］  レンズ注型用鋳型内に、偏光フィルムの少なくとも一方の面がモールドから離隔した状態で、該偏光フィルムを固定する工程と、
１以上のスルフィド結合および／または１以上のエステル結合を有する二官能以上のチオール化合物（Ａ）と、イミダゾール系硬化触媒（Ｂ）との混合液を調製する工程と、
前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する工程と、
前記偏光フィルムと前記モールドとの間の空隙に、前記光学材料用重合性組成物を注入する工程と、
前記光学材料用重合性組成物を重合硬化して、前記偏光フィルムの少なくとも一方の面にポリチオウレタン樹脂からなる層を積層する工程と、
を含む、プラスチック偏光レンズの製造方法。
［１３］  ［１２］に記載の方法により得られたプラスチック偏光レンズ。
【発明の効果】
【００１１】
本発明の光学材料の製造方法によれば、脈理の発生率が低く、異物の発生が抑制され、屈折率、アッベ数、耐熱性等の物性にも優れた光学材料を提供することができる。
【発明を実施するための形態】
【００１２】
本発明の光学材料の製造方法を、以下の実施の形態に基づいて説明する。
本実施形態の光学材料の製造方法は、以下の工程を含む。
工程ａ：１以上のスルフィド結合および／または１以上のエステル結合を有する二官能以上のチオール化合物（Ａ）と、イミダゾール系硬化触媒（Ｂ）との混合液を調製する。
工程ｂ：前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する。
工程ｃ：前記光学材料用重合性組成物を、鋳型内に注入する。
工程ｄ：前記光学材料用重合性組成物を前記鋳型内で重合硬化する。
【００１３】
＜工程ａ＞
本工程においては、１以上のスルフィド結合および／または１以上のエステル結合を有する二官能以上のチオール化合物（Ａ）と、イミダゾール系硬化触媒（Ｂ）との混合液を調製する。
まず、各成分について説明する。
【００１４】
［チオール化合物（Ａ）］
チオール化合物（Ａ）は、１以上のスルフィド結合および／または１以上のエステル結合を有する二官能以上のチオール化合物である。
チオール化合物（Ａ）として、具体的には、
１以上のスルフィド結合を有する二官能以上のチオール化合物（ａ１）（以下、「チオール化合物（ａ１）」と略することもある。）、
１以上のエステル結合を有する二官能以上のチオール化合物（ａ２）（以下、「チオール化合物（ａ２）」と略することもある。）、
１以上のエステル結合および１以上のスルフィド結合を有する二官能以上のチオール化合物（ａ３）（以下、「チオール化合物（ａ３）」と略することもある。）
を挙げることができる。
チオール化合物（Ａ）は、天然物由来（植物由来）の原料、または化石由来の原料のいずれから製造されたものを用いても構わない。
【００１５】
チオール化合物（Ａ）としては、チオール化合物（ａ１）〜（ａ３）のいずれか１つに含まれる化合物から選択される一種以上の化合物、チオール化合物（ａ１）〜（ａ３）のいずれか２つに含まれる化合物から選択される一種以上の化合物、またはチオール化合物（ａ１）〜（ａ３）に含まれる化合物から選択される一種以上の化合物を挙げることができる。
本実施形態において、チオール化合物（Ａ）は、チオール化合物（ａ１）とチオール化合物（ａ２）から選択される一種以上を用いることが好ましく、より好ましくは、チオール化合物（ａ１）からのみ選択される化合物、または、チオール化合物（ａ１）に含まれる化合物から選択される一種以上の化合物と、チオール化合物（ａ２）に含まれる化合物から選択される一種以上の化合物と、を組み合わせて用いることができる。
【００１６】
チオール化合物（ａ１）は、１以上のスルフィド結合を有し、２つ以上のＳＨ基を有する化合物である。
チオール化合物（ａ１）として、具体的には、４−メルカプトメチル−１，８−ジメルカプト−３，６−ジチアオクタン、４，８または４，７または５，７−ジメルカプトメチル−１，１１−ジメルカプト−３，６，９−トリチアウンデカン、テトラキス（メルカプトメチル）メタン、ビス（メルカプトメチル）スルフィド、２，５−ビス（メルカプトメチル）−１，４−ジチアン、ビス（メルカプトメチル）ジスルフィド、ビス（メルカプトエチル）スルフィド、ビス（メルカプトエチル）ジスルフィド、ビス（メルカプトメチルチオ）メタン、ビス（２−メルカプトエチルチオ）メタン、１，２−ビス（メルカプトメチルチオ）エタン、１，２−ビス（２−メルカプトエチルチオ）エタン、１，３−ビス（メルカプトメチルチオ）プロパン、１，３−ビス（２−メルカプトエチルチオ）プロパン、１，２，３−トリス（メルカプトメチルチオ）プロパン、１，２，３−トリス（２−メルカプトエチルチオ）プロパン、１，２，３−トリス（３−メルカプトプロピルチオ）プロパン、１,１,３,３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、テトラキス（メルカプトメチルチオメチル）メタン、テトラキス（２−メルカプトエチルチオメチル）メタン、ビス（２，３−ジメルカプトプロピル）スルフィド、等を挙げることができ、少なくとも１種を用いることができる。
【００１７】
本実施形態において、チオール化合物（ａ１）として、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ビス（メルカプトエチル）スルフィド、２，５−ビス（メルカプトメチル）−１，４−ジチアン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタンよりなる群から選択される少なくとも１種を用いることが好ましい。
【００１８】
チオール化合物（ａ２）は、１以上のエステル結合を有し、２つ以上のＳＨ基を有する化合物である。
チオール化合物（ａ２）として、具体的には、２，３−ジメルカプト−１−プロパノール（３−メルカプトプロピオネート）、３−メルカプト−１，２−プロパンジオールビス（２−メルカプトアセテート）、３−メルカプト−１，２−プロパンジオールジ（３−メルカプトプロピオネート）、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、ペンタエリスリトールビス（３−メルカプトプロピオネート）、ペンタエリスリトールトリス（３−メルカプトプロピオネート）、グリセリントリス（２−メルカプトアセテート）、グリセリントリス（３−メルカプトプロピオネート）、１，４−シクロヘキサンジオールビス（２−メルカプトアセテート）、１，４−シクロヘキサンジオールビス（３−メルカプトプロピオネート）、ヒドロキシメチルスルフィドビス（２−メルカプトアセテート）、ヒドロキシメチルスルフィドビス（３−メルカプトプロピオネート）、チオグリコール酸ビス（２−メルカプトエチルエステル）、チオジプロピオン酸ビス（２−メルカプトエチルエステル）、ヒドロキシエチルスルフィド（２−メルカプトアセテート）、ヒドロキシエチルスルフィド（３−メルカプトプロピオネート）、下記一般式（１）で表されるチオール化合物等が挙げられる。
【００１９】
【化３】
2015125817.tif 000004
【００２０】
式中、ｌ、ｍ、ｒは、独立して１〜４の整数を示し、ｎは１〜３の整数を示す。Ｒは、水素またはメチル基を表し、Ｒが複数存在する場合は、それぞれ同一でも異なっていてもよい。ｌ、ｍは、独立して１〜２の整数を示し、ｒは１〜３の整数、ｎは１または２であることが好ましい。
【００２１】
一般式（１）で表されるチオール化合物は、エチレングリコール、ジエチレングリコール、トリエチレングリコール、プロピレングリコールとメルカプトアルキルカルボン酸との縮合物であり、具体的には、エチレングリコールビス（メルカプトアセテート）、エチレングリコールビス（メルカプトプロピオネート）、エチレングリコールビス（メルカプトブチレート）、ジエチレングリコールビス（メルカプトアセテート）、ジエチレングリコールビス（メルカプトプロピオネート）、ジエチレングリコールビス（メルカプトブチレート）、トリエチレングリコールビス（メルカプトアセテート）、トリエチレングリコールビス（メルカプトプロピオネート）、トリエチレングリコールビス（メルカプトブチレート）、ビス(３−メルカプトプロピオン酸)１，４−ブタンジオール等を挙げることができる。これらのうちから１種または２種以上組み合わせて用いることができる。
【００２２】
一般式（１）で表されるチオール化合物として、好ましくは、ジエチレングリコールビス（メルカプトプロピオネート）、ビス(３−メルカプトプロピオン酸)１，４−ブタンジオールを用いることができる。
【００２３】
チオール化合物（ａ２）としては、ペンタエリスリトールテトラキス（２−メルカプトアセテート）、ペンタエリスリトールテトラキス（３−メルカプトプロピオネート）、および上記一般式（１）で表されるチオール化合物よりなる群から選択される少なくとも１種であることが好ましい。
【００２４】
本実施形態において、チオール化合物（ａ２）として、より好ましくは、ペンタエリスリトールテトラキス（３−メルカプトプロピオネート）、ジエチレングリコールビス（メルカプトプロピオネート）、ビス(３−メルカプトプロピオン酸)１，４−ブタンジオールを用いることができる。
【００２５】
チオール化合物（ａ３）は、１以上のエステル結合および１以上のスルフィド結合を有し、２つ以上のＳＨ基を有する化合物である。
チオール化合物（ａ３）として、具体的には、２,２´−チオジエタノールビス（２−メルカプトアセテート）、２,２´−チオジエタノールビス（３−メルカプトプロピオネート）、チオジメタノールビス（２−メルカプトアセテート）、チオジメタノールビス（３−メルカプトプロピオネート）等を挙げることができる。これらのうちから１種または２種以上組み合わせて用いることができる。
【００２６】
［イミダゾール系硬化触媒（Ｂ）］
イミダゾール系硬化触媒（Ｂ）としては、特に限定されないが、下記一般式（２）で表される化合物を用いることができ、当該化合物を少なくとも１種以上含むことができる。
【００２７】
【化４】
2015125817.tif 000005
【００２８】
式中、Ｒ１、Ｒ２、Ｒ３及びＲ４は独立して水素、メルカプト基、シアノ基、置換されていてもよいアルキル基、または置換されていてもよいフェニル基で表される基であり、それぞれ同一でも異なっていてもよい。
置換されていてもよいアルキル基とは、置換または無置換の炭素数１〜１２のアルキル基である。
置換された炭素数１〜１２のアルキル基の置換基としては、水酸基、シアノ基、メルカプト基などを挙げることができる。置換されたフェニル基の置換基としては、水酸基、シアノ基、メルカプト基などを挙げることができる。
【００２９】
イミダゾール系硬化触媒（Ｂ）としては、具体的に、２−メチルイミダゾール、２−エチルイミダゾール、２−エチル−４−メチルイミダゾール、１−シアノエチル−２−フェニルイミダゾール、１−シアノエチル−２−フェニルイミダゾリウムトリメリテート、２−フェニルイミダゾール、２-メルカプト−１−メチルイミダゾール、ジメチルイミダゾール、Ｎ-ベンジルイミダゾール、１−フェニルイミダゾール、１−（２−シアノエチル)-２-エチル-４-メチルイミダゾール、２−イソプロピルイミダゾール、４−メチルイミダゾール、ベンジルメチルイミダゾール、イミダゾール等が挙げられる。
好ましくは、ジメチルイミダゾール、ベンジルメチルイミダゾールが挙げられる。ジメチルイミダゾール、ベンジルメチルイミダゾールの位置異性体においては、１，２−ジメチルイミダゾール、１−ベンジル−２−メチルイミダゾールが好ましい例として挙げられる。
工程ａにおいては、後述する「その他の成分」をさらに添加することもできる。
【００３０】
本工程においては、チオール化合物（Ａ）とイミダゾール系硬化触媒（Ｂ）とを含む混合液を調製する。チオール化合物（Ａ）は１種単独で用いることができ、２種以上を混合して用いることもできる。混合方法は、特に限定されず、従来公知の方法を用いることができる。
公知の方法としては、例えば、イミダゾール系硬化触媒（Ｂ）とチオール化合物（Ａ）を含むマスターバッチを作製して、このマスターバッチをチオール化合物（Ａ）に分散・溶解させ、混合液を得る方法などが挙げられる。
混合温度は、５〜５０℃、好ましくは、１０〜３０℃とすることができる。添加順序、添加速度は、各成分を均一に混合することができれば特に限定されない。混合時間についても、上記観点から、５〜６０分、好ましくは、１５〜３０分とすることができる。常圧下でも、加圧下でも特に限定されない。
このようにして得られた混合液は、取扱いが容易であり、本実施形態の製造方法に用いることにより光学材料の生産性が向上する。
【００３１】
本実施形態において、脈理の発生率が低く、異物の発生が抑制されたプラスチックレンズ等の光学材料を効率良く製造する観点から、イミダゾール系硬化触媒（Ｂ）は、チオール化合物（Ａ）および後述するイソシアネート化合物（Ｃ）の合計量に対して、５ｐｐｍ以上、好ましくは１０ｐｐｍ以上、さらに好ましくは５０ｐｐｍ以上、特に好ましくは１００ｐｐｍ以上の量で用いることができる。一方、上限値は、プラスチックレンズ等の光学材料の脈理や異物の発生を抑制し、さらにポットライフ等の作業性の観点から、３０００ｐｐｍ以下、好ましくは２０００ｐｐｍ以下、さらに好ましくは１０００ｐｐｍ以下とすることができる。
イミダゾール系硬化触媒（Ｂ）の使用量は、上記の上限値および下限値を適宜組み合わせることができるが、５ｐｐｍ〜３０００ｐｐｍ、好ましくは５〜２０００ｐｐｍ、さらに好ましくは５〜１０００ｐｐｍ、より好ましくは５０〜１０００ｐｐｍ、特に好ましくは１００〜１０００ｐｐｍとすることができる。このような量でイミダゾール系硬化触媒（Ｂ）を含むことにより、脈理の発生率が低く、異物の発生が効果的に抑制されたプラスチックレンズを作業性良く得ることができる。
【００３２】
＜工程ｂ＞
本工程においては、工程ａで得られた混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する。
まず、各成分について説明する。
【００３３】
［イソシアネート化合物（Ｃ）］
イソシアネート化合物（Ｃ）は、二官能以上の脂環族イソシアネート化合物（ｃ１）、および／または二官能以上の脂肪族イソシアネート化合物（ｃ２）を含む。
イソシアネート化合物（Ｃ）としては、脂環族イソシアネート化合物（ｃ１）に含まれる化合物から選択される一種以上の化合物、脂肪族イソシアネート化合物（ｃ２）に含まれる化合物から選択される一種以上の化合物、または脂環族イソシアネート化合物（ｃ１）に含まれる化合物から選択される一種以上の化合物と、脂肪族イソシアネート化合物（ｃ２）に含まれる化合物から選択される一種以上の化合物との組み合わせ、を挙げることができる。
イソシアネート化合物（Ｃ）は、天然物由来（植物由来）の原料、または化石由来の原料のいずれから製造されたものを用いても構わない。
【００３４】
さらに、イソシアネート化合物（Ｃ）は単量体以外に、変性体および／または変性体との混合物の場合も含み、イソシアネートの変性体としては、例えば、多量体、ビウレット変性体、アロファネート変性体、オキサジアジントリオン変性体、ポリオール変性体などが挙げられる。多量体としては、例えば、ウレットジオン、ウレトイミン、カルボジイミド等の二量体、イソシアヌレート、イミノオキサジアンジオン等の三量体以上の多量体が挙げられる。脂肪族ポリイソシアネートの変性体においては、好ましくは、脂肪族ポリイソシアネートの多量体が挙げられ、さらに好ましくは、脂肪族ポリイソシアネートのイソシアヌレート体が挙げられる。
本実施形態においては、イソシアネート化合物（Ｃ）として脂環族イソシアネート化合物（ｃ１）と脂肪族イソシアネート（ｃ２）から選択される一種以上を用いることが好ましい。
【００３５】
二官能以上の脂環族イソシアネート化合物（ｃ１）は、芳香環以外の環状骨格および２つ以上のイソシアナト基を有する化合物である。脂環族イソシアネート化合物（ｃ１）として、具体的には、１，３−ビス（イソシアナトメチル）シクロヘキサン、１，４−ビス（イソシアナトメチル）シクロヘキサン、ビス（４−イソシアナトシクロへキシル）メタン、ビス（イソシアナトメチル）−ビシクロ［２．２．１］ヘプタン、イソホロンジイソシアネート等を挙げることができ、少なくとも１種を用いることができる。
【００３６】
なお、ビス（イソシアナトメチル）−ビシクロ［２．２．１］ヘプタンは、２，５−ビス（イソシアナトメチル）−ビシクロ［２．２．１］ヘプタン、および２，６−ビス（イソシアナトメチル）−ビシクロ［２．２．１］ヘプタンの異性体の混合物である。本実施形態において、この異性体の混合物からなる当該化合物は、１種の化合物として用いられる。
本実施形態においては、脂環族イソシアネート化合物（ｃ１）として、ビス（４−イソシアナトシクロへキシル）メタン、ビス（イソシアナトメチル）−ビシクロ［２．２．１］ヘプタンが好ましく、少なくとも１種を用いることができる。
【００３７】
二官能以上の脂肪族イソシアネート化合物（ｃ２）は、炭素数１〜１５のアルキレン鎖および２つ以上のイソシアナト基を有する化合物である。
脂肪族イソシアネート化合物（ｃ２）として、トリメチレンジイソシアネート、テトラメチレンジイソシアネート、１，５−ペンタメチレンジイソシアネート、１，６−ヘキサメチレンジイソシアネート、２，２−ジメチルペンタンジイソシアネート、１，７−ヘプタメチレンジイソシアネート、２，２，４−トリメチルヘキサメチレンジイソシアネート、２，４，４−トリメチルヘキサメチレンジイソシアネート、リジンジイソシアネートメチルエステル、リジントリイソシアネート、ｏ−キシリレンジイソシアネート、ｍ−キシリレンジイソシアネート、ｐ−キシリレンジイソシアネート、α，α，α′，α′−テトラメチルキシリレンジイソシアネート、ビス（イソシアネートメチル）ナフタリン、メシチリレントリイソシアネート、ビス（イソシアネートメチル）スルフィド、ビス（イソシアネートエチル）スルフィド、ビス（イソシアネートメチル）ジスルフィド、ビス（イソシアネートエチル）ジスルフィド、ビス（イソシアネートメチルチオ）メタン、ビス（イソシアネートエチルチオ）メタン、ビス（イソシアネートエチルチオ）エタン、ビス（イソシアネートメチルチオ）エタン、ダイマー酸ジイソシアネート、オクタメチレンジイソシアネート、デカメチレンジイソシアネート、ビス（イソシアナトエチル）カーボネート、ビス（イソシアナトエチル）エーテル、１，６，１１−ウンデカトリイソシアネート、１，３，６−ヘキサメチレントリイソシアネート、１，８−ジイソシアナト−４−イソシアナトメチルオクタン、または上記化合物の変性体等を挙げることができ、少なくとも１種を用いることができる。
【００３８】
本実施形態において、脂肪族イソシアネート化合物（ｃ２）として、ｍ−キシリレンジイソシアネート、１，５−ペンタメチレンジイソシアネート、１，６−ヘキサメチレンジイソシアネート、１，７−ヘプタメチレンジイソシアネート、リジンジイソシアネート、リジントリイソシアネート，ダイマー酸ジイソシアネート、オクタメチレンジイソシアネート、およびデカメチレンジイソシアネートまたは上記化合物の変性体が好ましく、少なくとも１種を用いることができる。
工程ｂにおいては、以下に記載された、その他の成分をさらに添加することもできる。
【００３９】
［その他の成分］
本実施形態の重合性組成物は、その他の活性水素化合物、内部離型剤、樹脂改質剤、光安定剤、ブルーイング剤、紫外線吸収剤、酸化防止剤、着色防止剤、染料等の添加剤等をさらに含んでいてもよい。
【００４０】
（活性水素化合物）
本実施形態では、チオール化合物（Ａ）、イミダゾール系硬化触媒（Ｂ）以外の活性水素化合物を含むことができる。
本実施形態における活性水素化合物としてのチオール化合物としては、例えば、脂肪族チオール化合物、芳香族チオール化合物等が挙げられる。
【００４１】
脂肪族チオール化合物は、スルフィド結合およびエステル結合を含まない化合物であり、例えば、メタンジチオール、１，２−エタンジチオール、１，２−プロパンジチオール、１，３−プロパンジチオール、１，４−ブタンジチオール、１，５−ペンタンジチオール、１，６−ヘキサンジチオール、１，２−シクロヘキサンジチオール、３，４−ジメトキシブタン−１，２−ジチオール、２−メチルシクロヘキサン−２，３−ジチオール、１，２−ジメルカプトプロピルメチルエーテル、２，３−ジメルカプトプロピルメチルエーテル、ビス（２−メルカプトエチル）エーテル、テトラキス（メルカプトメチル）メタン等が挙げられる。
【００４２】
芳香族チオール化合物としては、例えば、１，２−ジメルカプトベンゼン、１，３−ジメルカプトベンゼン、１，４−ジメルカプトベンゼン、１，２−ビス（メルカプトメチル）ベンゼン、１，４−ビス（メルカプトメチル）ベンゼン、１，２−ビス（メルカプトエチル）ベンゼン、１，４−ビス（メルカプトエチル）ベンゼン、１，２，３−トリメルカプトベンゼン、１，２，４−トリメルカプトベンゼン、１，３，５−トリメルカプトベンゼン、１，２，３−トリス（メルカプトメチル）ベンゼン、１，２，４−トリス（メルカプトメチル）ベンゼン、１，３，５−トリス（メルカプトメチル）ベンゼン、１，２，３−トリス（メルカプトエチル）ベンゼン、１，３，５−トリス（メルカプトエチル）ベンゼン、１，２，４−トリス（メルカプトエチル）ベンゼン、２，５−トルエンジチオール、３，４−トルエンジチオール、１，４−ナフタレンジチオール、１，５−ナフタレンジチオール、２，６−ナフタレンジチオール、２，７−ナフタレンジチオール、１，２，３，４−テトラメルカプトベンゼン、１，２，３，５−テトラメルカプトベンゼン、１，２，４，５−テトラメルカプトベンゼン、１，２，３，４−テトラキス（メルカプトメチル）ベンゼン、１，２，３，５−テトラキス（メルカプトメチル）ベンゼン、１，２，４，５−テトラキス（メルカプトメチル）ベンゼン、１，２，３，４−テトラキス（メルカプトエチル）ベンゼン、１，２，３，５−テトラキス（メルカプトエチル）ベンゼン、１，２，４，５−テトラキス（メルカプトエチル）ベンゼン、２，２'−ジメルカプトビフェニル、４，４'−ジメルカプトビフェニル等が挙げられる。
【００４３】
（内部離型剤）
本実施形態の重合組成物は、成形後におけるモールドからの離型性を改善する目的で、内部離型剤を含むことができる。
内部離型剤としては、酸性リン酸エステルを用いることができる。酸性リン酸エステルとしては、リン酸モノエステル、リン酸ジエステル等を挙げることができ、それぞれ単独または２種類以上混合して使用することできる。
例えば、ＳＴＥＰＡＮ社製のＺｅｌｅｃＵＮ、三井化学社製のＭＲ用内部離型剤、城北化学工業社製のＪＰシリーズ、東邦化学工業社製のフォスファノールシリーズ、大八化学工業社製のＡＰ、ＤＰシリーズ等、を用いることができる。
【００４４】
（樹脂改質剤）
また、本実施形態の重合性組成物には、得られる樹脂の光学物性、耐衝撃性、比重等の諸物性の調節及び、当該組成物の粘度やポットライフの調整を目的に、樹脂改質剤を本実施形態の効果を損なわない範囲で加えることができる。
樹脂改質剤としては、例えば、エピスルフィド化合物、アルコール化合物、アミン化合物、エポキシ化合物、有機酸及びその無水物、（メタ）アクリレート化合物等を含むオレフィン化合物等が挙げられる。
【００４５】
（光安定剤）
光安定剤としては、ヒンダードアミン系化合物を用いることができる。ヒンダードアミン系化合物は、市販品としてＣｈｅｍｔｕｒａ社製のＬｏｗｉｌｉｔｅ７６、Ｌｏｗｉｌｉｔｅ９２、ＢＡＳＦ社製のＴｉｎｕｖｉｎ１４４、Ｔｉｎｕｖｉｎ２９２、Ｔｉｎｕｖｉｎ７６５、ＡＤＥＫＡ社製のアデカスタブＬＡ−５２、ＬＡ−７２、城北化学工業社製のＪＦ−９５等を挙げることができる。
【００４６】
(ブルーイング剤)
ブルーイング剤としては、可視光領域のうち橙色から黄色の波長域に吸収帯を有し、樹脂からなる光学材料の色相を調整する機能を有するものが挙げられる。ブルーイング剤は、さらに具体的には、青色から紫色を示す物質を含む。
【００４７】
（紫外線吸収剤）
紫外線吸収剤としては、２，２'−ジヒドロキシ−４−メトキシベンゾフェノン、２−ヒドロキシ−４−アクリロイルオキシベンゾフェノン、２−ヒドロキシ−４−アクリロイルオキシ−５−ｔｅｒｔ−ブチルベンゾフェノン、２−ヒドロキシ−４−アクリロイルオキシ−２'，４'−ジクロロベンゾフェノン等のベンゾフェノン系紫外線吸収剤、
２−［４−［（２−ヒドロキシ−３−ドデシルオキシプロピル）オキシ］−２−ヒドロキシフェニル］４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（２，４ジメチルフェニル）−１，３，５−トリアジン、２−［４−［（２−ヒドロキシ−３−（２'−エチル）ヘキシル）オキシ］−２−ヒドロキシフェニル］−４，６−ビス（２，４−ジメチルフェニル）−１，３，５−トリアジン、２，４−ビス（２−ヒドロキシ−４−ブチルオキシフェニル）−６−（２，４−ビス−ブチルオキシフェニル）−１，３，５−トリアジン、２−（２−ヒドロキシ−４−［１−オクチルオキシカルボニルエトキシ］フェニル）−４，６−ビス（４−フェニルフェニル）−１，３，５−トリアジン等のトリアジン系紫外線吸収剤、
２−（２Ｈ−ベンゾトリアゾール−２−イル）−４−メチルフェノール、２−（２Ｈ−ベンゾトリアゾール−２−イル）−４−ｔｅｒｔ−オクチルフェノール、２−（２Ｈ−ベンゾトリアゾール−２−イル）−４，６−ビス（１−メチル−１−フェニルエチル）フェノール、２−（２Ｈ−ベンゾトリアゾール−２−イル）−４，６−ジ−ｔｅｒｔ−ペンチルフェノール、２−（５−クロロ−２Ｈ−ベンゾトリアゾール−２−イル）−４−メチル−６−ｔｅｒｔ−ブチルフェノール、２−（５−クロロ−２Ｈ−ベンゾトリアゾール−２−イル）−２，４−ｔｅｒｔ−ブチルフェノール、２，２'−メチレンビス［６−（２Ｈ−ベンゾトリアゾール−２−イル）−４−（１，１，３，３−テトラメチルブチル）フェノール］等のベンゾトリアゾール系紫外線吸収剤などが挙げられるが、好ましくは２−（２Ｈ−ベンゾトリアゾール−２−イル）−４−ｔｅｒｔ−オクチルフェノールや２−（５−クロロ−２Ｈ−ベンゾトリアゾール−２−イル）−４−メチル−６−ｔｅｒｔ−ブチルフェノールのベンゾトリアゾール系紫外線吸収剤が挙げられる。これらの紫外線吸収剤は単独でも２種以上を併用することもできる。
【００４８】
工程ｂにおいて、イソシアネート化合物（Ｃ）のイソシアナト基に対する、チオール化合物（Ａ）のメルカプト基のモル比率が０．８〜１．２の範囲内、好ましくは０．８５〜１．１５の範囲内、さらに好ましくは０．９〜１．１の範囲内となるように、イソシアネート化合物（Ｃ）を用いることができる。上記範囲内であることで、光学材料、特に眼鏡用プラスチックレンズ材料として好適に使用される樹脂を得ることができる。
【００４９】
工程ｂにおいては、イソシアネート化合物（Ｃ）と、工程ａで得られた混合液、さらに必要に応じて内部離型剤、その他添加剤を混合して重合性組成物を調製する。混合の際の液温は通常２５℃以下である。重合性組成物のポットライフの観点から、さらに低温にすると好ましい場合がある。ただし、内部離型剤、添加剤のモノマーへの溶解性が良好でない場合は、あらかじめ加温して、モノマー、樹脂改質剤に溶解させることも可能である。
【００５０】
本実施形態において、イミダゾール系硬化触媒（Ｂ）とチオール化合物（Ａ）とを含む混合液を調製し、工程ｂにおいて工程ａで得られた混合液とイソシアネート化合物（Ｃ）とを混合して光学材料用重合性組成物を調製することで、イミダゾール系触媒による重合性化合物および重合性組成物への影響が抑えられ、その結果、脈理の発生率が低く、異物の発生が効果的に抑制された高品質のプラスチックレンズを製造することができる。
【００５１】
＜工程ｃ＞
本工程では、工程ｂで得られた光学材料用重合性組成物を、鋳型内に注入する。
例えば、ガスケットまたはテープ等で保持された成型モールド（鋳型）内に重合性組成物を注入する。この時、得られるプラスチックレンズ等の光学材料に要求される物性によっては、必要に応じて、減圧下での脱泡処理や加圧、減圧等の濾過処理等を行うことが好ましい場合が多い。
【００５２】
光学材料用重合性組成物の鋳型内への注入は、従来公知の方法により行うことができ、例えば手動で注入を行うことも、または混合・注入機を用いて行うこともできる。
本実施形態における鋳型は、光学材料を調製するためのものであれば様々な形態のものを用いることができ、特に限定されるものではない。
【００５３】
＜工程ｄ＞：
本工程では、工程ｃにおいて鋳型内に注入された光学材料用重合性組成物を重合硬化する。
重合条件については、重合性組成物の組成、触媒の種類と使用量、モールドの形状等によって大きく条件が異なるため限定されるものではないが、およそ、−５０〜１５０℃の温度で１〜５０時間かけて行われる。場合によっては、１０〜１５０℃の温度範囲で保持または徐々に昇温して、１〜２５時間で硬化させることが好ましい。
【００５４】
本実施形態のチオウレタン樹脂からなる光学材料は、必要に応じて、アニール等の処理を行ってもよい。処理温度は通常５０〜１５０℃の間で行われるが、９０〜１４０℃で行うことが好ましく、１００〜１３０℃で行うことがより好ましい。
【００５５】
本実施形態において、チオウレタン樹脂からなる光学材料を成形する際には、上記「その他の成分」に加えて、目的に応じて公知の成形法と同様に、鎖延長剤、架橋剤、油溶染料、充填剤、密着性向上剤などの種々の添加剤を加えてもよい。
【００５６】
本実施形態における光学材料の製造方法によりプラスチック眼鏡レンズを製造する場合には、工程ｄにおいて、略円盤状のレンズ基材を調製する。
さらに、プラスチック眼鏡レンズを製造する場合には、このレンズ基材の少なくとも一方の面上に、コーティング層を形成する工程を含むことができる。
【００５７】
コーティング層として、具体的には、プライマー層、ハードコート層、反射防止層、防曇コート層、防汚染層、撥水層等が挙げられる。これらのコーティング層はそれぞれ単独で用いることも複数のコーティング層を多層化して使用することもできる。両面にコーティング層を施す場合、それぞれの面に同様なコーティング層を施しても、異なるコーティング層を施してもよい。
本実施形態のプラスチック眼鏡レンズは、前記光学材料からなるレンズ基材の少なくとも一方の面上に、プライマー層、ハードコート層、反射防止層を順に形成する工程を含む製造方法により得ることができ、さらに他の層を形成することもできる。
【００５８】
これらのコーティング層はそれぞれ、紫外線からレンズや目を守る目的で紫外線吸収剤、赤外線から目を守る目的で赤外線吸収剤、レンズの耐候性を向上する目的で光安定剤や酸化防止剤、レンズのファッション性を高める目的で染料や顔料、さらにフォトクロミック染料やフォトクロミック顔料、帯電防止剤、その他、レンズの性能を高めるための公知の添加剤を併用してもよい。塗布によるコーティングを行う層に関しては塗布性の改善を目的とした各種レベリング剤を使用してもよい。
【００５９】
プライマー層は通常、後述するハードコート層とレンズとの間に形成される。プライマー層は、その上に形成するハードコート層とレンズとの密着性を向上させることを目的とするコーティング層であり、場合により耐衝撃性を向上させることも可能である。プライマー層には得られたレンズに対する密着性の高いものであればいかなる素材でも使用できるが、通常、ウレタン系樹脂、エポキシ系樹脂、ポリエステル系樹脂、メラニン系樹脂、ポリビニルアセタールを主成分とするプライマー組成物などが使用される。プライマー組成物は組成物の粘度を調整する目的でレンズに影響を及ぼさない適当な溶剤を用いてもよい。無論、無溶剤で使用してもよい。
【００６０】
プライマー層は塗布法、乾式法のいずれの方法によっても形成することができる。塗布法を用いる場合、プライマー組成物を、スピンコート、ディップコートなど公知の塗布方法でレンズに塗布した後、固化することによりプライマー層が形成される。乾式法で行う場合は、ＣＶＤ法や真空蒸着法などの公知の乾式法で形成される。プライマー層を形成するに際し、密着性の向上を目的として、必要に応じてレンズの表面は、アルカリ処理、プラズマ処理、紫外線処理などの前処理を行っておいてもよい。
【００６１】
ハードコート層は、レンズ表面に耐擦傷性、耐摩耗性、耐湿性、耐温水性、耐熱性、耐候性等機能を与えることを目的としたコーティング層である。
ハードコート層は、一般的には硬化性を有する有機ケイ素化合物とＳｉ，Ａｌ，Ｓｎ，Ｓｂ，Ｔａ，Ｃｅ，Ｌａ，Ｆｅ，Ｚｎ，Ｗ，Ｚｒ，Ｉｎ及びＴｉの元素群から選ばれる元素の酸化物微粒子の１種以上および／またはこれら元素群から選ばれる２種以上の元素の複合酸化物から構成される微粒子の１種以上を含むハードコート組成物が使用される。
【００６２】
ハードコート組成物には上記成分以外にアミン類、アミノ酸類、金属アセチルアセトネート錯体、有機酸金属塩、過塩素酸類、過塩素酸類の塩、酸類、金属塩化物および多官能性エポキシ化合物の少なくともいずれかを含むことが好ましい。ハードコート組成物にはレンズに影響を及ぼさない適当な溶剤を用いてもよいし、無溶剤でもよい。
【００６３】
ハードコート層は、通常、ハードコート組成物をスピンコート、ディップコートなど公知の塗布方法で塗布した後、硬化して形成される。硬化方法としては、熱硬化、紫外線や可視光線などのエネルギー線照射による硬化方法等が挙げられる。干渉縞の発生を抑制するため、ハードコート層の屈折率は、レンズとの屈折率の差が±０．１の範囲にあるのが好ましい。
【００６４】
反射防止層は、通常、必要に応じて前記ハードコート層の上に形成される。反射防止層には無機系および有機系があり、無機系の場合、ＳｉＯ２、ＴｉＯ２等の無機酸化物を用い、真空蒸着法、スパッタリング法、イオンプレーティング法、イオンビ−ムアシスト法、ＣＶＤ法などの乾式法により形成される。有機系の場合、有機ケイ素化合物と、内部空洞を有するシリカ系微粒子とを含む組成物を用い、湿式法により形成される。
【００６５】
反射防止層は単層および多層があり、単層で用いる場合はハードコート層の屈折率よりも屈折率が少なくとも０．１以上低くなることが好ましい。効果的に反射防止機能を発現するには多層膜反射防止膜とすることが好ましく、その場合、低屈折率膜と高屈折率膜とを交互に積層する。この場合も低屈折率膜と高屈折率膜との屈折率差は０．１以上であることが好ましい。高屈折率膜としては、ＺｎＯ、ＴｉＯ２、ＣｅＯ２、Ｓｂ２Ｏ５、ＳｎＯ２、ＺｒＯ２、Ｔａ２Ｏ５等の膜があり、低屈折率膜としては、ＳｉＯ２膜等が挙げられる。
【００６６】
反射防止層の上には、必要に応じて防曇層、防汚染層、撥水層を形成させてもよい。防曇層、防汚染層、撥水層を形成する方法としては、反射防止機能に悪影響をもたらすものでなければ、その処理方法、処理材料等については特に限定されずに、公知の防曇処理方法、防汚染処理方法、撥水処理方法、材料を使用することができる。例えば、防曇処理方法、防汚染処理方法では、表面を界面活性剤で覆う方法、表面に親水性の膜を付加して吸水性にする方法、表面を微細な凹凸で覆い吸水性を高める方法、光触媒活性を利用して吸水性にする方法、超撥水性処理を施して水滴の付着を防ぐ方法などが挙げられる。また、撥水処理方法では、フッ素含有シラン化合物等を蒸着やスパッタによって撥水処理層を形成する方法や、フッ素含有シラン化合物を溶媒に溶解したあと、コーティングして撥水処理層を形成する方法等が挙げられる。
【００６７】
本実施形態のチオウレタン樹脂を用いたプラスチック眼鏡レンズはファッション性やフォトクロミック性の付与などを目的として、目的に応じた色素を用い、染色して使用してもよい。レンズの染色は公知の染色方法で実施可能であるが、通常、以下に示す方法で実施される。
【００６８】
一般的には、使用する色素を溶解または均一に分散させた染色液中に所定の光学面に仕上げられたレンズ生地を浸漬（染色工程）した後、必要に応じてレンズを加熱して色素を固定化（染色後アニール工程）する方法である。染色工程に用いられる色素は公知の色素であれば特に限定されないが、通常は油溶染料もしくは分散染料が使用される。染色工程で使用される溶剤は用いる色素が溶解可能もしくは均一に分散可能なものであれば特に限定されない。この染色工程では、必要に応じて染色液に色素を分散させるための界面活性剤や、染着を促進するキャリアを添加してもよい。染色工程は、色素および必要に応じて添加される界面活性剤を水又は水と有機溶媒との混合物中に分散させて染色浴を調製し、この染色浴中に光学レンズを浸漬し、所定温度で所定時間染色を行う。染色温度および時間は、所望の着色濃度により変動するが、通常、１２０℃以下で数分から数十時間程度でよく、染色浴の染料濃度は０．０１〜１０重量％で実施される。また、染色が困難な場合は加圧下で行ってもよい。必要に応じて実施される染色後アニール工程は、染色されたレンズ生地に加熱処理を行う工程である。加熱処理は、染色工程で染色されたレンズ生地の表面に残る水を溶剤等で除去したり、溶媒を風乾したりした後に、例えば大気雰囲気の赤外線加熱炉、あるいは抵抗加熱炉等の炉中に所定時間滞留させる。染色後アニール工程は、染色されたレンズ生地の色抜けを防止する（色抜け防止処理）と共に、染色時にレンズ生地の内部に浸透した水分の除去が行われる。
【００６９】
＜用途＞
本実施形態の製造方法から得られるチオウレタン樹脂からなる光学材料は、注型重合時のモールドの種類を変えることにより種々の形状として得ることができる。
本実施形態の光学材料は、高い屈折率及び高い透明性を備え、プラスチックレンズ、カメラレンズ、発光ダイオード（ＬＥＤ）、プリズム、光ファイバー、情報記録基板、フィルター等としての各種用途に使用することが可能である。特に、プラスチックレンズ、カメラレンズ、発光ダイオード等の光学材料、光学素子として好適である。
プラスチックレンズとしては、上記の製造方法により得られるポリチオウレタン樹脂からなるプラスチック眼鏡レンズ、偏光フィルムの少なくとも一方の面に、ポリチオウレタン樹脂からなる層が積層しているプラスチック偏光レンズを挙げることができる。プラスチック偏光レンズの製造方法については後述する。
【００７０】
本発明の光学材料の製造方法は、以下のように、プラスチック偏光レンズの製造方法により説明することもできる。なお、同様な工程については適宜説明を省略する。
【００７１】
＜プラスチック偏光レンズの製造方法＞
本実施形態のプラスチック偏光レンズの製造方法は、以下の工程を備える。
工程ｉ：レンズ注型用鋳型内に、偏光フィルムの少なくとも一方の面がモールドから離隔した状態で、該偏光フィルムを固定する。
工程ii：１以上のスルフィド結合および／または１以上のエステル結合を有する二官能以上のチオール化合物（Ａ）と、イミダゾール系硬化触媒（Ｂ）との混合液を調製する。
工程iii：前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する。
工程iv：前記偏光フィルムと前記モールドとの間の空隙に、前記光学材料用重合性組成物を注入する。
工程ｖ：前記光学材料用重合性組成物を重合硬化して、前記偏光フィルムの少なくとも一方の面にポリチオウレタン樹脂からなる層を積層する。
以下、各工程に沿って順に説明する。
【００７２】
［工程ｉ］
レンズ注型用鋳型の空間内に、偏光フィルムを、フィルム面の少なくとも一方が対向するモールド内面と平行となるように固定する。
レンズ注型用鋳型は、ガスケットで保持された２個の略円盤状のモールドから構成されるものが一般的である。このレンズ注型用鋳型の空間内に、偏光フィルムを、フィルム面が対向するフロント側のモールド内面と平行となるように設置する。偏光フィルムとモールドとの間には、空隙部が形成される。なお、偏光フィルムは予め附形されていてもよい。
【００７３】
偏光フィルムには、ポリビニルアルコール偏光フィルム、熱可塑性ポリエステル偏光フィルムなど種々のものを用いることができる。熱可塑性ポリエステルとしては、ポリエチレンテレフタレート、ポリエチレンナフタレート、及びポリブチレンテレフタレート等を挙げることができる。
偏光フィルムとして、具体的には、二色性染料含有熱可塑性ポリエステル偏光フィルム、ヨウ素含有ポリビニルアルコール偏光フィルム、二色性染料含有ポリビニルアルコール偏光フィルム等が挙げられる。
【００７４】
［工程ii、工程iii］
工程iiおよび工程iiiは、前述の光学材料の製造方法における工程ａおよび工程ｂと各々同様に行うことができる。
【００７５】
［工程iv］
本工程においては、偏光フィルムとモールドとの間の空隙に、前記光学材料用重合性組成物を注入する。工程ivにおける注入方法は、前述の光学材料の製造方法における工程ｃと同様に行うことができる。
［工程ｖ］
そして、工程ｖは、前述の光学材料の製造方法における工程ｄと同様に行うことができる。
以上のような製造方法により、プラスチック偏光レンズを得ることができる。
【００７６】
以上、本発明の実施形態について述べたが、これらは本発明の例示であり、本発明の効果を損なわない範囲で、上記以外の様々な構成を採用することができる。
【実施例】
【００７７】
以下に、実施例により本発明を更に詳細に説明するが、本発明はこれらに限定されるものではない。以下説明中、特に言及が無い限り「部」、％は重量基準である。【００７８】
（１，５−ペンタメチレンジイソシアネートの変性体を含む組成物であるポリイソシアネート（Ｉ）中の、未反応１，５−ペンタメチレンジイソシアネート濃度（％）の測定方法）
以下の装置を用い、１，５−ペンタメチレンジイソシアネートを標品として作成した検量線から変性体を含むポリイソシアネート（Ｉ）中の未反応１，５−ペンタメチレンジイソシアネートの濃度を求めた。【００７９】
装置：Ｐｒｏｍｉｎｅｎｃｅ（島津製作所社製）
カラム：ＳＨＩＳＥＩＤＯ  ＳＩＬＩＣＡ  ＳＧ−１２０
カラム温度：４０℃
溶離液：ｎ−ヘキサン／メタノール／１，２−ジクロロエタン＝９０／５／５(体積比)
流量：０．２ｍｌ／ｍｉｎ
検出器：ＵＶ  ２２５ｎｍ
Ｒ．Ｔｉｍｅ：１６．９ｍｉｎ
測定溶液調整：５０ｍlのメスフラスコに試料０．１ｇおよび試料の約２０倍モルのジベンジルアミンを加え、１，２−ジクロロエタンでメスアップし測定溶液とした。
測定：測定溶液1μＬを注入して測定を行った。【００８０】
（ポリイソシアネート（Ｉ）のイソシアネート基濃度（％）の測定方法）
電位差滴定装置を用いて、ＪＩＳ  Ｋ−１５５６に準拠したｎ−ジブチルアミン法により測定し、求めた。【００８１】
（ポリイソシアネート（Ｉ）中のイソシアヌレート１核体濃度（％）の測定方法）
以下の装置を用い、ゲルパーミエーションクロマトグラフィーにより求められたクロマトグラムより、全ピーク面積に対する１，５−ペンタメチレンジイソシアネートの３倍の分子量に相当するピークの面積比率をポリイソシアネート（Ｉ）中のイソシアヌレート１核体濃度（％）とした。【００８２】
装置：ＨＬＣ−８０２０（東ソー社製）
カラム：Ｇ１０００ＨＸＬ、Ｇ２０００ＨＸＬ、Ｇ３０００ＨＸＬ（東ソー社製）の直列連結
カラム温度：４０℃
溶離液：テトラヒドロフラン
流量：０．８ｍｌ／ｍｉｎ
検出器：示差屈折系
Ｒ．Ｔｉｍｅ：イソシアヌレート１核体  ２７．２ｍｉｎ
標準物質：ポリエチレンオキシド（東ソー社製  ＴＳＫ標準ポリエチレンオキシド）
測定：試料３０ｍｇをテトラヒドロフラン１０ｍｌに溶解し、得られた溶液１００μＬを注入して測定を行った。【００８３】
（ポリイソシアネート（Ｉ）の平均官能基数の算出方法）
ポリイソシアネート（Ｉ）の平均官能基数は、ポリイソシアネート（Ｉ）中のイソシアヌレート１核体濃度と同様の測定にて得られた数平均分子量およびポリイソシアネート（Ｉ）のイソシアネート基濃度を用い、以下の式より算出した。
（ポリイソシアネート（Ｉ）の平均官能基数）＝（ポリイソシアネート（Ｉ）の数平均分子量）×（ポリイソシアネート（Ｉ）のイソシアネート基濃度（％））／４２０２
［合成例1］
（１，５−ペンタメチレンジイソシアネート変性体の合成（ポリイソシアネート（Ｉ）の調製））
攪拌器、温度計、還流管、および窒素導入管を備えた四つ口フラスコに１，５−ペンタメチレンジイソシアネート５００部、イソブチルアルコールを１部、２，６−ジ（ｔｅｒｔ−ブチル）−４−メチルフェノールを０．３部、トリス（トリデシル）ホスファイト（城北化学（株）製、商品名：ＪＰ−３３３Ｅ）を０．３部装入し、８０℃で２時間反応させた。次に、トリマー化触媒としてＮ−（２−ヒドロキシプロピル）−Ｎ，Ｎ，Ｎ−トリメチルアンモニウム−２−エチルヘキサノエート（エアープロダクツジャパン（株）製、商品名：ＤＡＢＣＯ（Ｒ）ＴＭＲ）を０．０５部添加した。５０分反応後ｏ−トルエンスルホンアミド（以下、ＯＴＳと略記する場合がある）を０．１２部添加した。得られた反応液を薄膜蒸留装置に通液して真空度０．０９ＫＰａ、温度１５０℃で蒸留し、未反応のペンタメチレンジイソシアネートを４０１部得た。さらに得られた組成物１００部に対してｏ−トルエンスルホンアミドを０．０２部添加し、１，５−ペンタメチレンジイソシアネートの変性体を含む組成物であるポリイソシアネート（Ｉ）を１００部得た。この変性体を構成する１，５−ペンタメチレンジイソシアネート由来の量は、９８重量％であった。【００８４】
ポリイソシアネート（Ｉ）は、未反応１，５−ペンタメチレンジイソシアネート濃度が１％重量未満、イソシアヌレート１核体濃度が６５重量％、数平均分子量が５５４．７、イソシアネート基濃度が２５％、平均官能基数が３．３であった。【００８５】
重合により得られた樹脂成形体は性能試験を行い評価した。性能試験は、屈折率およびアッベ数、耐熱性および比重、異物の生成および脈理発生とし、以下の試験方法により評価した。
・屈折率（ｎｅ）、アッベ数（νｅ）：  島津製作所社製プルフリッヒ屈折計ＫＰＲ−３０を用いて、２０℃で測定した。
・耐熱性：  島津製作所社製ＴＭＡ−６０を使用し、ＴＭＡペネトレーション法（５０ｇ荷重、ピン先０．５ｍｍφ）でのガラス転移温度（Ｔｇ）を耐熱性とした。【００８６】
・樹脂成形体中の異物：スライドプロジェクター（ＣＡＢＩＮ社製、ＣＳ−１５）光源を用い、作製したレンズを目視観察し、樹脂成形体に異物が観測されるか否かを評価した。【００８７】
・脈理：高圧水銀灯（ウシオ電機株式会社製）光源を用い、作製した樹脂成形体１０枚を目視観察したうち、樹脂成形体に脈理が全く観察されない良好なものが８−１０枚であるものを○、６−７枚であるものを△、５枚以下であるものを×として評価した。【００８８】
［実施例１］
Ｚｅｌｅｃ  ＵＮ（酸性リン酸エステル：登録商標、Ｓｔｅｐａｎ社製）０．２４部、ｖｉｏｓｏｒｂ５８３（紫外線吸収剤：登録商標、共同薬品株式会社製）３．０部および１，５−ペンタメチレンジイソシアネート４８．３部を混合し、室温で１５分間攪拌溶解させた後、１，５−ペンタメチレンジイソシアネートのイソシアヌレート体を含むポリイソシアネート（Ｉ）５６．３部を混合してポリイソシアネート液を調製した。一方、４，８および４，７および５，７−ジメルカプトメチル−１，１１−ジメルカプト−３，６，９−トリチアウンデカンを主成分とするポリチオール６６．１部、ペンタエリスリトールテトラキス（３−メルカプトプロピオネート）２９．４部および１−ベンジル−２−メチルイミダゾール０．０６部を混合し、室温で３０分間攪拌溶解させてポリチオール液を調製した。上記ポリイソシアネート液とポリチオール液を全量混合し、室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、異物が認められず、無色透明な外観を有し、屈折率（ｎｅ）１．６０、アッベ数（νｅ）３８、耐熱性８５℃であった。得られた１０枚の樹脂成形体のうち脈理の無い良好なものは１０枚であり、評価は○であった。【００８９】
［実施例２］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部および２，５（６）−ビス（イソシアナトメチル）−ビシクロ[２．２．１]ヘプタン５０．６部を混合し、室温で１５分間攪拌溶解させてポリイソシアネート液を調製した。一方、ペンタエリスリトールテトラキス（３−メルカプトプロピオネート）２３．９部、４−メルカプトメチル−１，８−ジメルカプト−３，６−ジチアオクタン２５．５部および１−ベンジル−２−メチルイミダゾール０．０３部を混合し、室温で３０分間攪拌溶解させてポリチオール液を調製した。上記ポリイソシアネート液とポリチオール液を全量混合し、室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、異物が認められず、無色透明な外観を有し、屈折率（ｎｅ）１．６０、アッベ数（νｅ）３９、耐熱性１１２℃であった。得られた１０枚の樹脂成形体のうち脈理の無い良好なものは９枚であり、評価は○であった。【００９０】
［実施例３］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部およびｍ−キシリレンジイソシアネート５２．０部を混合し、室温で１５分間攪拌溶解させてポリイソシアネート液を調製した。一方、４−メルカプトメチル−１，８−ジメルカプト−３，６−ジチアオクタン４８．０部および１−ベンジル−２−メチルイミダゾール０．０３部を混合し、室温で３０分間攪拌溶解させてポリチオール液を調製した。上記ポリイソシアネート液とポリチオール液を全量混合し、室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、異物が認められず、無色透明な外観を有し、屈折率（ｎｅ）１．６７、アッベ数（νｅ）３１、耐熱性８５℃であった。得られた１０枚の樹脂成形体のうち脈理の無い良好なものは８枚であり、評価は○であった。【００９１】
［実施例４］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部およびｍ−キシリレンジイソシアネート５０．６部を混合し、室温で１５分間攪拌溶解させてポリイソシアネート液を調製した。一方、４，８および４，７および５，７−ジメルカプトメチル−１，１１−ジメルカプト−３，６，９−トリチアウンデカンを主成分とするポリチオール４９．４部および１−ベンジル−２−メチルイミダゾール０．０３部を混合し、室温で３０分間攪拌溶解させてポリチオール液を調製した。上記ポリイソシアネート液とポリチオール液を全量混合し、室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、異物が認められず、無色透明な外観を有し、屈折率（ｎｅ）１．６７、アッベ数（νｅ）３１、耐熱性９８℃であった。得られた１０枚の樹脂成形体のうち脈理の無い良好なものは９枚であり、評価は○であった。【００９２】
［実施例５］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部および２，５（６）−ビス（イソシアナトメチル）−ビシクロ[２．２．１]ヘプタン４９．７部を混合し、室温で１５分間攪拌溶解させてポリイソシアネート液を調製した。一方、ペンタエリスリトールテトラキス（３−メルカプトプロピオネート）２４．４部、４，８および４，７および５，７−ジメルカプトメチル−１，１１−ジメルカプト−３，６，９−トリチアウンデカンを主成分とするポリチオール２５．９部および１−ベンジル−２−メチルイミダゾール０．０３部を混合し、室温で３０分間攪拌溶解させてポリチオール液を調製した。上記ポリイソシアネート液とポリチオール液を全量混合し、室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、異物が認められず、無色透明な外観を有し、屈折率（ｎｅ）１．６０、アッベ数（νｅ）３９、耐熱性１２１℃であった。得られた１０枚の樹脂成形体のうち脈理の無い良好なものは９枚であり、評価は○であった。【００９３】
［比較例１］
Ｚｅｌｅｃ  ＵＮ（酸性リン酸エステル：登録商標、Ｓｔｅｐａｎ社製）０．２４部、ｖｉｏｓｏｒｂ５８３（紫外線吸収剤：登録商標、共同薬品株式会社製）３．０部、１−ベンジル−２−メチルイミダゾール０．０６部、および１，５−ペンタメチレンジイソシアネート４８．３部を混合し、室温で１５分間攪拌溶解させた後、１，５−ペンタメチレンジイソシアネートのイソシアヌレート体を含むポリイソシアネート（Ｉ）５６．３部を混合してポリイソシアネート液を調製した。このポリイソシアネート液を調製する際に、発泡が確認された。このポリイソシアネート液に、４，８および４，７および５，７−ジメルカプトメチル−１，１１−ジメルカプト−３，６，９−トリチアウンデカンを主成分とするポリチオール６６．１部およびペンタエリスリトールテトラキス（３−メルカプトプロピオネート）２９．４部を加えて室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６０、アッベ数（νｅ）３８、耐熱性８５℃であった。樹脂成形体において若干の脈理および異物が観察されたものがあった。得られた１０枚の樹脂成形体のうち脈理の無い良好なものは４枚であり、評価は×であった。【００９４】
［比較例２］
Ｚｅｌｅｃ  ＵＮ（酸性リン酸エステル：登録商標、Ｓｔｅｐａｎ社製）０．２４部、ｖｉｏｓｏｒｂ５８３（紫外線吸収剤：登録商標、共同薬品株式会社製）３．０部および１，５−ペンタメチレンジイソシアネート４８．３部を混合し、室温で１５分間攪拌溶解させた後、１，５−ペンタメチレンジイソシアネートのイソシアヌレート体を含むポリイソシアネート（Ｉ）５６．３部を混合してポリイソシアネート液を調製した。このポリイソシアネート液に、４，８および４，７および５，７−ジメルカプトメチル−１，１１−ジメルカプト−３，６，９−トリチアウンデカンを主成分とするポリチオール６６．１部、ペンタエリスリトールテトラキス（３−メルカプトプロピオネート）２９．４部および１−ベンジル−２−メチルイミダゾール０．０６部、を加えて室温で撹拌混合させモノマー混合物の均一溶液を得た。また、モノマー混合物の均一溶液を調製する際に発熱が確認された。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６０、アッベ数（νｅ）３８、耐熱性８５℃であった。樹脂成形体において若干の脈理および異物が観察されたものがあった。得られた１０枚の樹脂成形体のうち脈理の無い良好なものは２枚であり、評価は×であった。【００９５】
［比較例３］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部、２，５（６）−ビス（イソシアナトメチル）−ビシクロ[２．２．１]ヘプタン５０．６部および１−ベンジル−２−メチルイミダゾール０．０３部を混合し、室温で１５分間攪拌溶解させてポリイソシアネート液を調製した。このポリイソシアネート液を調製する際に、発泡が確認された。ペンタエリスリトールテトラキス（３−メルカプトプロピオネート）２３．９部および４−メルカプトメチル−１，８−ジメルカプト−３，６−ジチアオクタン２５．５部を混合し、室温で３０分間攪拌溶解させてポリチオール液を調製した。上記ポリイソシアネート液とポリチオール液を全量混合し、室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６０、アッベ数（νｅ）３９、耐熱性１１２℃であった。樹脂成形体において若干の脈理および異物が観察されたものがあった。得られた１０枚の樹脂成形体のうち脈理の無い良好なものは２枚であり、評価は×であった。【００９６】
［比較例４］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部および２，５（６）−ビス（イソシアナトメチル）−ビシクロ[２．２．１]ヘプタン５０．６部を混合し、室温で１５分間攪拌溶解させてポリイソシアネート液を調製した。このポリイソシアネート液に、ペンタエリスリトールテトラキス（３−メルカプトプロピオネート）２３．９部、４−メルカプトメチル−１，８−ジメルカプト−３，６−ジチアオクタン２５．５部および１−ベンジル−２−メチルイミダゾール０．０３部を加えて室温で撹拌混合させモノマー混合物の均一溶液を得た。また、モノマー混合物の均一溶液を調製する際に発熱が確認された。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６０、アッベ数（νｅ）３９、耐熱性１１２℃であった。樹脂成形体において若干の脈理および異物が観察されたものがあった。得られた１０枚の樹脂成形体のうち脈理の無い良好なものは１枚であり、評価は×であった。【００９７】
［比較例５］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部、ｍ−キシリレンジイソシアネート５２．０部および１−ベンジル−２−メチルイミダゾール０．０３部を混合し、室温で１５分間攪拌溶解させてポリイソシアネート液を調製した。このポリイソシアネート液を調製する際に、発泡が確認された。このポリイソシアネート液に、４−メルカプトメチル−１，８−ジメルカプト−３，６−ジチアオクタン４８．０部を加えて室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６７、アッベ数（νｅ）３１、耐熱性８５℃であった。樹脂成形体において若干の脈理および異物が観察されたものがあった。得られた１０枚の樹脂成形体のうち脈理の無い良好なものは２枚であり、評価は×であった。【００９８】
［比較例６］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部およびｍ−キシリレンジイソシアネート５２．０部および１−ベンジル−２−メチルイミダゾール０．０３部を混合し、室温で１５分間攪拌溶解させてポリイソシアネート液を調製した。このポリイソシアネート液に、４−メルカプトメチル−１，８−ジメルカプト−３，６−ジチアオクタン４８．０部および１−ベンジル−２−メチルイミダゾール０．０３部を加えて室温で撹拌混合させモノマー混合物の均一溶液を得た。また、モノマー混合物の均一溶液を調製する際に発熱が確認された。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６７、アッベ数（νｅ）３１、耐熱性８５℃であった。樹脂成形体において若干の脈理および異物が観察されたものがあった。得られた１０枚の樹脂成形体のうち脈理の無い良好なものは１枚であり、評価は×であった。【００９９】
［比較例７］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部、ｍ−キシリレンジイソシアネート５０．６部および１−ベンジル−２−メチルイミダゾール０．０３部を混合し、室温で１５分間攪拌溶解させてポリイソシアネート液を調製した。このポリイソシアネート液を調製する際に、発泡が確認された。このポリイソシアネート液に、４，８および４，７および５，７−ジメルカプトメチル−１，１１−ジメルカプト−３，６，９−トリチアウンデカンを主成分とするポリチオール４９．４部を加えて室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６７、アッベ数（νｅ）３１、耐熱性９８℃であった。樹脂成形体において若干の脈理および異物が観察されたものがあった。得られた１０枚の樹脂成形体のうち脈理の無い良好なものは３枚であり、評価は×であった。【０１００】
［比較例８］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部およびｍ−キシリレンジイソシアネート５０．６部および１−ベンジル−２−メチルイミダゾール０．０３部を混合し、室温で１５分間攪拌溶解させてポリイソシアネート液を調製した。このポリイソシアネート液に、４，８および４，７および５，７−ジメルカプトメチル−１，１１−ジメルカプト−３，６，９−トリチアウンデカンを主成分とするポリチオール４９．４部および１−ベンジル−２−メチルイミダゾール０．０３部を加えて室温で撹拌混合させモノマー混合物の均一溶液を得た。また、モノマー混合物の均一溶液を調製する際に発熱が確認された。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６７、アッベ数（νｅ）３１、耐熱性９８℃であった。樹脂成形体において若干の脈理および異物が観察されたものがあった。得られた１０枚の樹脂成形体のうち脈理の無い良好なものは２枚であり、評価は×であった。【０１０１】
［比較例９］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部、２，５（６）−ビス（イソシアナトメチル）−ビシクロ[２．２．１]ヘプタン４９．７部および１−ベンジル−２−メチルイミダゾール０．０３部を混合し、室温で１５分間攪拌溶解させてポリイソシアネート液を調製した。このポリイソシアネート液を調製する際に、発泡が確認された。このポリイソシアネート液に、ペンタエリスリトールテトラキス（３−メルカプトプロピオネート）２４．４部および４，８および４，７および５，７−ジメルカプトメチル−１，１１−ジメルカプト−３，６，９−トリチアウンデカンを主成分とするポリチオール２５．９部を加えて室温で撹拌混合させモノマー混合物の均一溶液を得た。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６０、アッベ数（νｅ）３９、耐熱性１２１℃であった。樹脂成形体において若干の脈理および異物が観察されたものがあった。得られた１０枚の樹脂成形体のうち脈理の無い良好なものは３枚であり、評価は×であった。【０１０２】
［比較例１０］
Ｚｅｌｅｃ  ＵＮ（酸性リン酸エステル：登録商標、Ｓｔｅｐａｎ社製）０．１部、ｖｉｏｓｏｒｂ５８３（紫外線吸収剤：登録商標、共同薬品株式会社製）１．５部および２，５（６）−ビス（イソシアナトメチル）−ビシクロ[２．２．１]ヘプタン４９．７部を混合し、室温で１５分間攪拌溶解させてポリイソシアネート液を調製した。このポリイソシアネート液に、ペンタエリスリトールテトラキス（３−メルカプトプロピオネート）２４．４部、４，８および４，７および５，７−ジメルカプトメチル−１，１１−ジメルカプト−３，６，９−トリチアウンデカンを主成分とするポリチオール２５．９部および１−ベンジル−２−メチルイミダゾール０．０３部を加えて室温で撹拌混合させモノマー混合物の均一溶液を得た。また、モノマー混合物の均一溶液を調製する際に発熱が確認された。この均一溶液を、室温、減圧下にて３０分間脱泡し、１μｍテフロン（登録商標）フィルターにてろ過を行った後、ガラスモールドとテープからなるモールド型へ注入した。これをオーブンへ投入し、２５℃〜１２０℃までおよそ２４時間かけて徐々に昇温して重合した。重合終了後、オーブンからモールド型を取り出し、離型した後、さらに１２０℃で２時間アニールを行い樹脂成形体を得た。樹脂成形体は、無色透明な外観を有し、屈折率（ｎｅ）１．６０、アッベ数（νｅ）３９、耐熱性１２１℃であった。樹脂成形体において若干の脈理および異物が観察されたものがあった。得られた１０枚の樹脂成形体のうち脈理の無い良好なものは２枚であり、評価は×であった。【０１０３】
実施例および比較例の結果から、イミダゾール系硬化触媒をチオール化合物と混合し、得られた混合液をポリイソシアネート化合物と混合して得られた光学材料用重合性組成物を用いることにより、脈理の発生率が低く、異物の発生が抑制され、さらに屈折率、アッベ数、耐熱性等の物性にバランスよく優れた光学材料が得られ、光学材料の歩留まりが向上することが確認された。【０１０４】
この出願は、２０１４年２月２０日に出願された日本出願特願２０１４−０３０８８５号を基礎とする優先権を主張し、その開示の全てをここに取り込む。
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
１以上のスルフィド結合および／または１以上のエステル結合を有する二官能以上のチオール化合物（Ａ）と、イミダゾール系硬化触媒（Ｂ）との混合液を調製する工程と、
前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する工程と、
前記光学材料用重合性組成物を、鋳型内に注入する工程と、
前記光学材料用重合性組成物を前記鋳型内で重合硬化する工程と、
を含み、
イミダゾール系硬化触媒（Ｂ）は、下記一般式（２）
【化１】
2015125817.tif 000008
（式中、Ｒ１、Ｒ２及びＲ３は独立して水素、メルカプト基、シアノ基、置換されていてもよいアルキル基、または置換されていてもよいフェニル基で表される基であり、Ｒ４は水素、シアノ基、置換されていてもよいアルキル基、または置換されていてもよいフェニル基で表される基であり、それぞれ同一でも異なっていてもよい。）
で表される化合物を少なくとも１種以上含む、光学材料の製造方法。
【請求項２】
イミダゾール系硬化触媒（Ｂ）が、２−メチルイミダゾール、２−エチルイミダゾール、２−エチル−４−メチルイミダゾール、１−シアノエチル−２−フェニルイミダゾール、１−シアノエチル−２−フェニルイミダゾリウムトリメリテート、２−フェニルイミダゾール、ジメチルイミダゾール、Ｎ-ベンジルイミダゾール、１−フェニルイミダゾール、１−（２−シアノエチル)-２-エチル-４-メチルイミダゾール、２−イソプロピルイミダゾール、４−メチルイミダゾール、ベンジルメチルイミダゾール、およびイミダゾールよりなる群から選択される少なくとも１種である、請求項１に記載の光学材料の製造方法。
【請求項３】
イミダゾール系硬化触媒（Ｂ）が、ジメチルイミダゾール、およびベンジルメチルイミダゾールよりなる群から選択される少なくとも１種である、請求項１または２に記載の光学材料の製造方法。
【請求項４】
脂環族イソシアネート化合物（ｃ１）は、１，３−ビス（イソシアナトメチル）シクロヘキサン、１，４−ビス（イソシアナトメチル）シクロヘキサン、ビス（４−イソシアナトシクロへキシル）メタン、ビス（イソシアナトメチル）−ビシクロ［２．２．１］ヘプタン、およびイソホロンジイソシアネートよりなる群から選択される少なくとも１種であり、
脂肪族イソシアネート化合物（ｃ２）は、ｍ−キシリレンジイソシアネート、１，５−ペンタメチレンジイソシアネート、１，６−ヘキサメチレンジイソシアネート、１，７−ヘプタメチレンジイソシアネート、リジンジイソシアネート、リジントリイソシアネート，ダイマー酸ジイソシアネート、オクタメチレンジイソシアネート、およびデカメチレンジイソシアネートおよびその変性体よりなる群から選択される少なくとも１種である、請求項１〜３のいずれかに記載の光学材料の製造方法。
【請求項５】
チオール化合物（Ａ）のうち１以上のスルフィド結合を有する二官能以上のチオール化合物は、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ビス（メルカプトエチル）スルフィド、２，５−ビス（メルカプトメチル）−１，４−ジチアン、１，１，３，３−テトラキス（メルカプトメチルチオ）プロパン、４，６−ビス（メルカプトメチルチオ）−１，３−ジチアン、および２−（２，２−ビス（メルカプトメチルチオ）エチル）−１，３−ジチエタンよりなる群から選択される少なくとも１種である、請求項１〜４のいずれかに記載の光学材料の製造方法。
【請求項６】
チオール化合物（Ａ）のうち１以上のエステル結合を有する二官能以上のチオール化合物は、ペンタエリスリトールテトラキス（２−メルカプトアセテート）、ペンタエリスリトールテトラキス（３−メルカプトプロピオネート）、および下記一般式（１）で表されるチオール化合物よりなる群から選択される少なくとも１種である、請求項１〜５のいずれかに記載の光学材料の製造方法：
【化２】
2015125817.tif 000009
（式中、ｌ、ｍ、ｒは、独立して１〜４の整数を示し、ｎは１〜３の整数を示す。Ｒは、水素またはメチル基を表し、Ｒが複数存在する場合は、それぞれ同一でも異なっていてもよい。）
【請求項７】
一般式（１）で表されるチオール化合物において、ｌ、ｍは、独立して１〜２の整数を示し、ｒは１〜３の整数、およびｎは１または２である、請求項６に記載の光学材料の製造方法。
【請求項８】
請求項１〜７のいずれかに記載の製造方法における工程を含む、プラスチック眼鏡レンズの製造方法。
【請求項９】
前記光学材料用重合性組成物を前記鋳型内で重合硬化する前記工程により、レンズ基材を調製し、
さらに、前記レンズ基材の少なくとも一方の面上に、プライマー層、ハードコート層、反射防止層を順に形成する工程を含む、請求項８に記載のプラスチック眼鏡レンズの製造方法。
【請求項１０】
レンズ注型用鋳型内に、偏光フィルムの少なくとも一方の面がモールドから離隔した状態で、該偏光フィルムを固定する工程と、
１以上のスルフィド結合および／または１以上のエステル結合を有する二官能以上のチオール化合物（Ａ）と、イミダゾール系硬化触媒（Ｂ）との混合液を調製する工程と、
前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する工程と、
前記偏光フィルムと前記モールドとの間の空隙に、前記光学材料用重合性組成物を注入する工程と、
前記光学材料用重合性組成物を重合硬化して、前記偏光フィルムの少なくとも一方の面にポリチオウレタン樹脂からなる層を積層する工程と、
を含む、プラスチック偏光レンズの製造方法。
【手続補正２】
【補正対象書類名】明細書
【補正対象項目名】００１０
【補正方法】変更
【補正の内容】
【００１０】
本発明は以下に示すことができる。
［１］  １以上のスルフィド結合および／または１以上のエステル結合を有する二官能以上のチオール化合物（Ａ）と、イミダゾール系硬化触媒（Ｂ）との混合液を調製する工程と、
前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する工程と、
前記光学材料用重合性組成物を、鋳型内に注入する工程と、
前記光学材料用重合性組成物を前記鋳型内で重合硬化する工程と、
を含み、
イミダゾール系硬化触媒（Ｂ）は、下記一般式（２）
【化１】
2015125817.tif 000010
（式中、Ｒ１、Ｒ２及びＲ３は独立して水素、メルカプト基、シアノ基、置換されていてもよいアルキル基、または置換されていてもよいフェニル基で表される基であり、Ｒ４は水素、シアノ基、置換されていてもよいアルキル基、または置換されていてもよいフェニル基で表される基であり、それぞれ同一でも異なっていてもよい。）
で表される化合物を少なくとも１種以上含む、光学材料の製造方法。
［２］  イミダゾール系硬化触媒（Ｂ）が、２−メチルイミダゾール、２−エチルイミダゾール、２−エチル−４−メチルイミダゾール、１−シアノエチル−２−フェニルイミダゾール、１−シアノエチル−２−フェニルイミダゾリウムトリメリテート、２−フェニルイミダゾール、ジメチルイミダゾール、Ｎ-ベンジルイミダゾール、１−フェニルイミダゾール、１−（２−シアノエチル)-２-エチル-４-メチルイミダゾール、２−イソプロピルイミダゾール、４−メチルイミダゾール、ベンジルメチルイミダゾール、およびイミダゾールよりなる群から選択される少なくとも１種である、［１］に記載の光学材料の製造方法。
［３］  イミダゾール系硬化触媒（Ｂ）が、ジメチルイミダゾール、およびベンジルメチルイミダゾールよりなる群から選択される少なくとも１種である、［１］または［２］に記載の光学材料の製造方法。
［４］  脂環族イソシアネート化合物（ｃ１）は、１，３−ビス（イソシアナトメチル）シクロヘキサン、１，４−ビス（イソシアナトメチル）シクロヘキサン、ビス（４−イソシアナトシクロへキシル）メタン、ビス（イソシアナトメチル）−ビシクロ［２．２．１］ヘプタン、およびイソホロンジイソシアネートよりなる群から選択される少なくとも１種であり、
脂肪族イソシアネート化合物（ｃ２）は、ｍ−キシリレンジイソシアネート、１，５−ペンタメチレンジイソシアネート、１，６−ヘキサメチレンジイソシアネート、１，７−ヘプタメチレンジイソシアネート、リジンジイソシアネート、リジントリイソシアネート，ダイマー酸ジイソシアネート、オクタメチレンジイソシアネート、およびデカメチレンジイソシアネートおよびその変性体よりなる群から選択される少なくとも１種である、［１］〜［３］のいずれかに記載の光学材料の製造方法。
［５］  チオール化合物（Ａ）のうち１以上のスルフィド結合を有する二官能以上のチオール化合物は、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ビス（メルカプトエチル）スルフィド、２，５−ビス（メルカプトメチル）−１，４−ジチアン、１，１，３，３−テトラキス（メルカプトメチルチオ）プロパン、４，６−ビス（メルカプトメチルチオ）−１，３−ジチアン、および２−（２，２−ビス（メルカプトメチルチオ）エチル）−１，３−ジチエタンよりなる群から選択される少なくとも１種である、［１］〜［４］のいずれかに記載の光学材料の製造方法。
［６］  チオール化合物（Ａ）のうち１以上のエステル結合を有する二官能以上のチオール化合物は、ペンタエリスリトールテトラキス（２−メルカプトアセテート）、ペンタエリスリトールテトラキス（３−メルカプトプロピオネート）、および下記一般式（１）で表されるチオール化合物よりなる群から選択される少なくとも１種である、［１］〜［５］のいずれかに記載の光学材料の製造方法：
【化２】
2015125817.tif 000011
（式中、ｌ、ｍ、ｒは、独立して１〜４の整数を示し、ｎは１〜３の整数を示す。Ｒは、水素またはメチル基を表し、Ｒが複数存在する場合は、それぞれ同一でも異なっていてもよい。）
［７］  一般式（１）で表されるチオール化合物において、ｌ、ｍは、独立して１〜２の整数を示し、ｒは１〜３の整数、およびｎは１または２である、［６］に記載の光学材料の製造方法。
［８］  ［１］〜［７］のいずれかに記載の製造方法における工程を含む、プラスチック眼鏡レンズの製造方法。
［９］  前記光学材料用重合性組成物を前記鋳型内で重合硬化する前記工程により、レンズ基材を調製し、
さらに、前記レンズ基材の少なくとも一方の面上に、プライマー層、ハードコート層、反射防止層を順に形成する工程を含む、［８］に記載のプラスチック眼鏡レンズの製造方法。
［１０］  レンズ注型用鋳型内に、偏光フィルムの少なくとも一方の面がモールドから離隔した状態で、該偏光フィルムを固定する工程と、
１以上のスルフィド結合および／または１以上のエステル結合を有する二官能以上のチオール化合物（Ａ）と、イミダゾール系硬化触媒（Ｂ）との混合液を調製する工程と、
前記混合液と、少なくとも１種の二官能以上の脂環族イソシアネート化合物（ｃ１）および／または二官能以上の脂肪族イソシアネート化合物（ｃ２）を含むイソシアネート化合物（Ｃ）と、を混合して光学材料用重合性組成物を調製する工程と、
前記偏光フィルムと前記モールドとの間の空隙に、前記光学材料用重合性組成物を注入する工程と、
前記光学材料用重合性組成物を重合硬化して、前記偏光フィルムの少なくとも一方の面にポリチオウレタン樹脂からなる層を積層する工程と、
を含む、プラスチック偏光レンズの製造方法。
【国際調査報告】
2015125817.tif 000012
2015125817.tif 000013
2015125817.tif 000014
2015125817.tif 000015